pDIB ( 265 . 0 g ) , 황 ( 32 . 0 g ) 및 2 , 5 - 디 요오드 페놀 ( 89 . 5 g ) ( 20 mol %) 의 혼합물 을 230 ℃ 에서부터 300 ℃ 까지 가열 하 고 , 압력 은 170 torr 에서 1 torr 이하 까지 단계 적 으로 감압 하 여 총 8 시간 중합 반응 시켜 하이드록실기 를 갖 는 반복 단위 를 포함 하 는 PPS 코 폴리머 를 제조 하 였 다 . 상기 PPS 코 폴리머 를 용융 방사 장치 를 이용 하 여 방사 하 여 얻 은 섬유 를 약 5 mm 길이 로 절단 ( chopping ) 하 였 다 . 이렇게 얻 어 진 절단 원사 ( chopped fibers ) 를 물 에서 고속 분산 한 후 , 시트 형성기 ( sheet former ) 를 이용 하 여 부직포 를 제조 하 였 다 . 이렇게 얻 어 진 부직포 를 건조 한 다음 , 캘린더 링 을 수행 함 으로써 약 12 ㎛ 두께 의 PPS 코 폴리머 부직포 웹 을 제조 하 였 다 . 이어서 , 20 중량 % 의 퍼플 루오 로 술폰산 ( PFSA ) 수지 를 포함 하 는 분 산액 으로 상기 부직포 웹 을 적신 후 건조 함 으로써 고분자 전해질 막 을 제조 하 였 다 .